Procédé d’obtention d’un vitrage (1) comprenant une feuille de verre (2) revêtue sur une de ses faces de motifs électroconducteurs (4, 6, 8, 10) présentant dans au moins une zone (10A, 12A), dite zone de surépaisseur, une épaisseur plus élevée que dans les autres zones, ledit procédé comprenant : - le dépôt d’une première couche électroconductrice formant motifs sur une face de ladite feuille de verre (2), - le dépôt, sur un matériau support non-adhésif, d’une deuxième couche électroconductrice, puis - le détachement de ladite deuxième couche électroconductrice dudit matériau support non-adhésif, puis - le dépôt, sur ladite première couche électroconductrice, dans la ou chaque zone de surépaisseur (10A, 12A), de ladite deuxième couche électroconductrice, puis - une étape de traitement thermique de cuisson de la première couche électroconductrice et de la deuxième couche électroconductrice. Procédé selon la revendication précédente, tel que les motifs électroconducteurs (4, 6, 8, 10) comprennent des pistes électroconductrices (4) situées dans au moins une partie latérale (C) et dans une partie centrale du vitrage (A), les zones de surépaisseur (10A, 12A) étant situées dans ladite partie centrale (A) et/ou dans au moins une partie latérale (C). Procédé selon l’une des revendications précédentes, comprenant, avant le dépôt de la première couche électroconductrice, une étape préalable de dépôt par sérigraphie d’un revêtement d’émail noir à la périphérie de la feuille de verre (2), sur lequel une partie des motifs électroconducteurs (6, 8, 10) est déposée. Procédé selon l’une des revendications précédentes, dans lequel la première couche électroconductrice et la deuxième couche électroconductrice sont formées d’une pâte à l’argent, notamment comprenant à l’état humide au plus 88% en poids d’argent. Procédé selon la revendication précédente, dans lequel la teneur en argent de la deuxième couche électroconductrice est supérieure à celle de la première couche électroconductrice. Procédé selon l’une des revendications précédentes, dans lequel le détachement de la deuxième couche électroconductrice du matériau support non-adhésif permet d’obtenir une couche autosupportée, et ladite couche autosupportée est déposée sur la première couche électroconductrice tandis que cette dernière est encore humide. Procédé selon l’une des revendications 1 à 5, dans lequel le détachement de la deuxième couche électroconductrice du matériau support non-adhésif est réalisé à l‘aide d’une bande adhésive, et le dépôt de la deuxième couche électroconductrice sur la première couche électroconductrice est réalisé en collant ladite bande adhésive sur la première couche électroconductrice. Procédé selon l’une des revendications précédentes, tel que l’épaisseur des motifs électroconducteurs (8, 10) dans la ou chaque zone de surépaisseur (10A, 12A) est d’au moins 8 µm, notamment comprise entre 10 et 20 µm, après l’étape de traitement thermique de cuisson. Procédé selon la revendication précédente, tel que l’épaisseur des motifs (4, 6, 8) dans les zones autres que la zone de surépaisseur est d’au plus 8 µm, notamment comprise entre 3 et 7 µm, après l’étape de traitement thermique de cuisson. Procédé selon l’une des revendications précédentes, dans lequel les zones de surépaisseur (10A, 12A) englobent ou correspondent à des zones de soudure (10, 12). Procédé selon la revendication précédente, comprenant en outre une étape supplémentaire de soudure d’au moins un connecteur sur au moins une partie d’une zone de surépaisseur (10A, 12A), notamment sur les zones de soudure (10, 12). Procédé selon la revendication précédente, dans lequel le connecteur est métallique, notamment en acier contenant du chrome, et la soudure est réalisée à l’aide d’un alliage de soudure sans plomb, à base d’étain, d’argent et de cuivre. Vitrage (1) obtenu par le procédé selon l’une des revendications précédentes, comprenant une feuille de verre (2) revêtue sur une de ses faces de motifs électroconducteurs (4, 6, 8, 10) à base d’argent, présentant dans au moins une zone (10A, 12A), dite zone de surépaisseur, une épaisseur plus élevée que dans les autres zones. Vitrage (1) selon la revendication précédente, qui est une lunette arrière de véhicule automobile, un vitrage latéral de véhicule automobile ou un pare-brise de véhicule automobile, les motifs électroconducteurs étant notamment des antennes (6), des bandes collectrices (8), des fils d’alarme et/ou des fils chauffants (4), et la ou chaque zone de surépaisseur (10A, 12A) englobant ou étant une zone de soudure pour connexion d’antenne (10A) et/ou de réseau chauffant (12A) et/ou d’alarme.